СПОСОБ РАСЧЕТНО-ЭКСПЕРИМЕНТАЛЬНОЙ ОЦЕНКИ ПРОЧНОСТИ ПОДШИПНИКОВЫХ (ЦИЛИНДРИЧЕСКИХ) СОЕДИНЕНИЙ, ВОССТАНОВЛЕННЫХ ПОЛИМЕРНЫМИ МАТЕРИАЛАМИ

Способ расчетно-экспериментальной оценки прочности подшипниковых (цилиндрических) соединений, восстановленных анаэробными полимерными материалами, заключающийся в осевом сдвиге лабораторных цилиндрических образцов типа "вал - втулка" (имеющих весь диапазон эксплуатационных зазоров), с дальнейшим расчетом допустимых напряжений по эмпирической зависимости
где Р - разрушающее напряжение в клеевых лабораторных цилиндрических соединениях, МПа;
где F - осевая сила разрушения, Н;
d - диаметр соединения, м;
1 - длина клеевого шва, м;
V - коэффициент вариации нормального закона распределения (0,05…0,2);
α
k - квантиль нормального распределения;
м
k - коэффициент, учитывающий материал субстрата;
д
k - коэффициент, учитывающий продолжительность эксплуатации;
k
k - коэффициент, учитывающий способ нагружения;
т
k - температурный коэффициент,
i
отличающийся тем, что сдвиг восстановленных соединений проводится только для партии образцов с фиксированным диаметральным зазором (δ=0,1 мм) с последующим прогнозом разрушающих напряжений восстановленных соединений P во всем диапазоне эксплуатационных зазоров (δ=0,05…0,6 мм) в зависимости от заданной вероятности их разрушения Q по предложенным формулам, представляющим расчетно-экспериментальную модель прочности клеевых подшипниковых (цилиндрических) соединений, восстановленных анаэробными полимерными материалами и композициями
при Q=0,05
Р<sub>i</sub>=Р<sub>0,1</sub>·0,9436·е<sup>-1,6968δi</sup>,
при Q=0,25
Р<sub>i</sub>=Р<sub>0,1</sub>·1.0581·е<sup>-1.4339δi</sup>,
при Q=0,5
Р<sub>i</sub>=Р<sub>0,1</sub>·1,1370·е<sup>-1.3001δi</sup>,
при Q=0,75
Р<sub>i</sub>=Р<sub>0,1</sub>·1,2156·е<sup>-1.1917δi</sup>,
при Q=0,95
Р<sub>i</sub>=Р<sub>0,1</sub>·1,3281·е<sup>-1,0665δi</sup>.